(57)【要約】【課題】抗菌力を長期に渡って保持し、他素材と混綿して柔らかい良好な風合いの混紡績糸を得ることができる抗菌性アクリル繊維を製造する方法を開発する。【解決手段】単繊維繊度が２．２ｄｔｅｘ以下の抗菌性アクリル繊維を製造する方法において、マスターバッチ中でのメジアン径が１μｍ以上で、９０％粒子径が５μｍ以下である銀を担持した結晶性微粒子を抗菌剤として紡糸工程で添加し、ノズル孔からのポリマー溶液吐出線速度と、凝固糸引取り速度の比を、０．７〜１．２とする抗菌性アクリル繊維の湿式紡糸方法。【選択図】なし【特許請求の範囲】
【請求項１】
単繊維繊度が２．２ｄｔｅｘ以下の抗菌性アクリル繊維を製造する方法において、マスターバッチ中でのメジアン径が１μｍ以上で、９０％粒子径が５μｍ以下である銀を担持した結晶性微粒子を抗菌剤として紡糸工程で添加し、ノズル孔からのポリマー溶液吐出線速度と、凝固糸引取り速度の比を、０．７〜１．２とする抗菌性アクリル繊維の湿式紡糸方法。
【請求項２】
銀を担持した結晶性微粒子の添加量を、０．２質量％以上３質量％以下とする請求項１記載の抗菌性アクリル繊維の湿式紡糸方法。
【発明の詳細な説明】
【技術分野】
【０００１】
本発明は、細番手紡績糸の原綿となる抗菌性アクリル繊維において、特に綿、レーヨン等の他素材と混綿して使用した際に風合いを損ねることなく、且つ、長期間抗菌効果を保持する抗菌性アクリル繊維の製造方法に関する。ノン
【背景技術】
【０００２】
繊維に抗菌性を付与する方法としては、抗菌剤を紡糸液に含ませて、紡糸した後加熱処理して樹脂に固定する方法、あるいは、抗菌剤を含む液に繊維を浸漬して繊維表面にある官能基に抗菌剤を反応させて固定する方法に大別されているが、快適な生活環境の要求の高まりから、かかる要求にこたえるため、様々な方法が提案されている。
【０００３】
特許文献１には、ＳＣＮ- 、Ｐ2Ｏ74- 、Ｃ2Ｏ42- の酸性基を導入したアニオン染料可染性アクリロニトリル系繊維を、銀、銅、亜鉛の各金属化合物の水溶液で加熱処理して、繊維表面に水不溶性の金属化合物を形成した抗菌性アクリロニトリル系繊維が記載されている。しかし、この繊維は、染色性に優れているが、アクリル繊維あるいは他の繊維と混綿して使用した場合、十分な抗菌性能が得られるだけの抗菌性を得ることは難しかった。
【０００４】
アクリル繊維の製造においては、細繊度原綿を製糸する場合に、非常に口径の小さいノズルが必要となり、製造の難度が高い。特許文献２では、銀を担持したゼオライトをアクリル繊維に添加した繊維が提案されているが、他素材混で使用した際の風合いを考慮した細繊度アクリル繊維の製造には至っていない。
【０００５】
一方、特許文献３、４には、抗菌作用を有する金属イオンを保持した抗菌性ゼオライト粒子を含有する繊維が記載されているが、溶融工程でポリマーが劣化し、繊維が黄色に着色するなどの問題が生じた。
また、特許文献５には、カチオン染料可染性アクリロニトリル系繊維に抗菌性を示す微細な金属化合物付与した抗菌性アクリロニトリル系繊維が記載されている。しかし、特許文献５に記載の抗菌性アクリロニトリル系繊維の製法によると細繊度の抗菌性繊維を得ることは可能であるが、第１及び第２の処理という煩雑な処理を行なっているにも拘わらず、当該繊維を綿混素材として使用した場合、晒し工程など後加工で抗菌性能を維持することがむずかしかった。
【０００６】
【特許文献１】特開平８−２７６２１号公報
【特許文献２】特開平２−１６０９１４号公報
【特許文献３】特開昭６３−１７５１１７号公報
【特許文献４】特開平３−２０５４３６号公報
【特許文献５】特開平７−２４３１６９号公報
【発明の開示】
【発明が解決しようとする課題】
【０００７】
本発明の目的は、抗菌力を長期に渡って保持し、且つ、アクリル繊維だけでなく綿などの他素材と混綿して柔らかい良好な風合いの混紡績糸を得ることができる抗菌性アクリル繊維を工業的に安定して製造する方法を開発することにある。
【課題を解決するための手段】
【０００８】
本発明者は、上記課題を解決するため鋭意研究を進めたところ、ノズル孔からのポリマー溶液吐出線速度と凝固糸引取り速度を調節することによって、良好な抗菌性を保持した細繊度のアクリル繊維を得ることに成功した。
すなわち、本発明は、単繊維繊度が２．２ｄｔｅｘ以下の抗菌性アクリル繊維を製造する方法において、マスターバッチ中でのメジアン径が１μｍ以上で、９０％粒子径が５μｍ以下である銀を担持した結晶性微粒子を抗菌剤として紡糸工程で添加し、ノズル孔からのポリマー溶液吐出線速度と、凝固糸引取り速度の比（以下ＪＳＲ）を、０．７〜１．２とする湿式紡糸方法による抗菌性アクリル繊維の製造方法を提供するものである。
【発明の効果】
【０００９】
本発明により、綿、レーヨン等の他素材と混綿して使用した際に、風合いを損ねることなく、良好な抗菌性が付与された細繊度アクリル繊維を得ることができ、該抗菌性アクリル繊維を使用することにより、衣料用途で特に肌着等に好適に用いることができる細番手アクリル或いはアクリル混紡績糸が提供される。
【発明を実施するための最良の形態】
【００１０】
以下、本発明について詳しく説明する。
本発明で使用される抗菌剤としては、銀を担持した結晶性微粒子が好適に使用される。結晶性微粒子としては、銀を担持し水中でイオンとして放出させながら、抗菌性能を発現できる粒子であればよく、ゼオライトやリン酸ジルコニウムが挙げられる。特にゼオライトが好適に使用できる。
【００１１】
銀を担持した結晶性微粒子のメジアン径については１μｍ以上でなければならない。メジアン径とは、湿式紡糸される紡糸原液に添加するためのマスターバッチ中の粒度分布測定結果から算出される粒子径を指す。メジアン径が１μｍ以下の場合、銀イオンの放出速度が速くなるために、アクリル繊維の染色工程や晒し工程、製品の洗濯などにより抗菌性能が低下するので好ましくない。１μｍ以上の結晶性微粒子を使用した場合、実用上問題のないの性能が維持される。また、結晶性微粒子の粒度分布の上限は、９０％粒子径が５μｍ以下でなければならない。
なお、マスターバッチは通常紡糸原液と同溶媒を使用し、抗菌剤の他に分散剤或いは、粘度を調整するためのポリマーなどが添加されていてもよい。
【００１２】
アクリル繊維の湿式紡糸工程で使用される紡糸ノズルの口径は一般的な溶融紡糸で使用されるノズルと比較して非常に小さく、特に細繊度のアクリル繊維を紡糸するノズルでは１００μｍ以下のノズルが使用される。このため粒子状の添加物がある場合は、平均粒径よりもむしろ含まれている粗大粒子の量が、製糸安定性に影響を及ぼすことになる。このためアクリル繊維に添加される結晶性微粒子の粒子径の上限を、ここでは９０％粒子径を基に設定した。９０％粒子径は、粒度分布測定結果の頻度分布において粒子径が小さい方からの累積値が９０％になる粒子径であり、この値が５μｍより大きい場合、２．２ｄｔｅｘ以下の細繊度原糸を湿式紡糸にて製造する際に、ノズル口詰まりが発生し、ノズル圧力が短時間で上昇するなど、製糸安定性が悪化することがあるために好ましくない。
【００１３】
本発明の抗菌性アクリル繊維に添加される銀を担持した抗菌剤の量は、０．２質量％から３質量％の範囲にあることが好ましい。０．２質量％より少ない場合には、他素材５０％以下の割合で混綿した時に十分な抗菌性が得られなくなるために好ましくない。３質量％より多い場合には、ノズル閉塞やノズル圧上昇など長期の製糸安定性に問題が生じるために好ましくない。他素材と混綿した状態で十分な抗菌性能が得られ、経済的に優れる範囲として、０．５質量％以上１．５質量％以下の範囲であることがさらに好ましい。
【００１４】
本発明を構成するアクリル繊維とは、アクリロニトリルを５０質量％以上含有するポリマーからなる。アクリロニトリル以外の成分は、アクリロニトリルと共重合可能な不飽和モノマー、またはその重合体であればよい。
アクリロニトリルと共重合可能な不飽和モノマーとしては、例えばアクリル酸メチル、アクリル酸エチル、アクリル酸２−エチルヘキシル、アクリル酸２−ヒドロキシエチル、アクリル酸ヒドロキシプロピル等のアクリル酸エステル、メタクリル酸エチル、メタクリル酸イソプロピル、メタクリル酸ｎ−ヘキシル、メタクリル酸シクロヘキシル、メタクリル酸ラウリル、メタクリル酸２−ヒドロキシエチル、メタクリル酸ヒドロキシプロピル、メタクリル酸ジエチルアミノエチル等のメタクリル酸エステル、アクリル酸、メタクリル酸、マレイン酸、イタコン酸、アクリルアミド、Ｎ−メチロールアクリルアミド、ジアセトンアクリルアミド、スチレン、ビニルトルエン、酢酸ビニル、塩化ビニリデン、臭化ビニル、臭化ビニリデン等の不飽和モノマーが挙げられる。
【００１５】
さらに染色性を改良する目的で共重合されるモノマーとして、ｐ−スルホフェニルメタリルエーテル、メタリルスルホン酸、アリルスルホン酸、スチレンスルホン酸、２−アクリルアミド−２−メチルプロパンスルホン酸、およびこれらのアルカリ金属塩が挙げられる。アクリロニトリルを含有するポリマーのアクリロニトリル含有量が５０質量％未満では、耐熱性はじめ原糸の強度などの物性が低下する傾向となるために好ましくない。
本発明のアクリル繊維トウを構成する断面は、特に限定されない。例えば通常の丸形状ノズルから湿式紡糸により製造される丸断面の一部が凹状に変形したそら豆状の断面や、丸断面、扁平断面或いはＹ断面など任意の断面が採用されてよい。
【００１６】
本発明の抗菌性アクリル繊維は、２．２ｄｔｅｘ以下の繊度でなければならない。天然繊維の綿や半合成繊維のレーヨンと混紡する場合、２．２ｄｔｅｘより太いアクリル繊維を使用すると、風合いが硬くなり、綿やレーヨンの風合いを損ねるために好ましくない。風合いをそのままに、又はさらに柔らかいものにするためには、２．２ｄｔｅｘ以下でなくてはならない。風合い、紡績性の点から、０．５ｄｔｅｘから１．７ｄｔｅｘの範囲にあることがさらに好ましい。
本発明の抗菌性アクリル繊維は、湿式紡糸法により製造される。湿式紡糸方法はアクリロニトリルを５０質量％以上含むポリマーを溶剤に溶解してなる紡糸原液を、溶剤と水とを混合した凝固槽に紡糸ノズルより吐出して、凝固、脱溶剤、延伸、乾燥する一般的な紡糸方法を採用することができる。
【００１７】
本発明の湿式紡糸の紡糸原液及び凝固浴に用いられる溶剤としては、ジメチルアセトアミド、ジメチルホルムアミド、ジメチルスルホキシド、エチレンカーボネート、アセトン等の有機溶剤、硝酸、ロダン酸ソーダ、塩化亜鉛等の無機溶剤が挙げられ、好ましくは有機溶剤が用いられる。
凝固浴としては、組成が有機溶剤を３０〜６０質量％含有する水溶液で、温度が３０〜６０℃の範囲であることが好ましい。有機溶剤が３０質量％未満では、繊維中にボイドが生成し発色性が悪くなり、６０質量％を超えると紡糸性が低下し、糸切れなどの工程トラブルが発生しやすくなるために好ましくない。凝固浴温度が３０℃未満では、紡糸性が低下し、また６０℃を超えると繊維にボイドが発生しやすくなるために好ましくない。
【００１８】
本発明の抗菌性アクリル繊維の製造においては、ノズル口径が６０μｍ以上であることが好ましい。２．２ｄｔｅｘ以下の細繊度アクリル繊維の製造においては、６０μｍ以下のノズルが好適に使用されるが、本発明の範囲にある抗菌剤を添加する場合、ノズル口に粒子が詰まり、長時間製糸を行うと製糸安定性が低下するために好ましくない。ノズル口径は６０μｍ以上が好ましく、さらに７５μｍ以上であることがノズル詰まりの点から好ましい。扁平或いは三角断面など非円形断面のアクリル繊維の製造においては、ノズル断面積の円換算径が、６０μｍ以上であれば良い。
【００１９】
また、ＪＳＲ＝（ポリマーの平均吐出線速度）／（凝固糸の引取り速度）は０．７から１．２の範囲になければならない。通常細繊度アクリル繊維を製造する場合、紡糸原液は生産性を高めるためにポリマー濃度を製糸可能な範囲でできる限り高め、ノズル口径が６０μｍ以下のノズルを使用する。しかしながら、本発明の細繊度の抗菌性アクリル繊維を製造する場合、粒子状の抗菌剤を使用するために６０μｍ以上のノズルを使用しなければならないが、細繊度繊維を紡糸する場合、ＪＳＲが１．２より大きい値となり、このような条件で粗大粒子が繊維糸条に含まれると凝固槽内で繊維が切れやすくなり、結果として製糸安定性を損ねるために好ましくない。
【００２０】
このためノズル口は銀を担持した結晶性微粒子により閉塞されることがない６０μｍ以上とし、２．２ｄｔｅｘ以下の繊度のアクリル繊維を紡糸しようとする場合、ＪＳＲが０．７から１．２の範囲となるように、紡糸原液のポリマー濃度を調整しなければならない。ＪＳＲが１．２より大きな値となる場合には、上記理由から製糸安定性を損ねることになるために好ましくない。またＪＳＲが０．７より小さい値となる場合には、その下限値として０．５程度までは製糸することが可能であるものの、ポリマー濃度が低くなると、同時に生産性が低くなるために好ましくない。
【００２１】
上記ポリマー濃度は１８質量％から２５質量％の範囲が好ましい。２５質量％より濃度が高い場合には、紡糸原液の粘度が高くなるために、ノズル圧力が上昇したり、紡糸引取り性が低下するために好ましくない。また、１８質量％より低い場合には、凝固浴中で吐出したポリマー溶液が接着するなどの問題が起こるために好ましくない。紡出した未延伸糸は、通常の湿式紡糸方法により、製糸される。
【実施例】
【００２２】
次に、実施例により本発明をさらに詳細に説明するが、本発明はこれらの実施例により限定されるものではない。
【００２３】
（ポリマーの製造方法）
水系懸濁重合法によりアクリロニトリル９３質量％、酢酸ビニル７質量％からなる還元粘度１．９０のポリマー（以下ＰＡＮ−Ａ）を得た。
（抗菌剤マスターバッチ作成方法）
ＰＡＮ−Ａをジメチルアセトアミドに溶解し、ＰＡＮ−Ａが２０質量％であるジメチルアセトアミド溶液を作成する。次に銀担持ゼオライト微粒子（（株）シナネンゼオミック社製、製品名：ゼオミック−ＡＷ１０Ｄ、−ＡＷ８０Ｄ、−ＳＷ８０Ｎ）とＰＡＮ−Ａ２０質量％溶液、及びジメチルアセトアミドを、銀担持ゼオライト微粒子２０質量％、ＰＡＮ−Ａ１０質量％、ジメチルアセトアミド７０質量％となるように混合して均一に攪拌した後、サンドミル（アシザワ（株）製  製品名：ＳＴ１ＳＴＳ）に２回通し、抗菌剤マスターバッチとした。
【００２４】
（粒度分布測定）
レーザー回折／散乱式粒度分布測定装置（（株）堀場製作所製  製品名：ＨＯＲＩＢＡ  ＬＡ−９１０）を使用して抗菌剤マスターバッチ中の粒度分布を測定した。希釈溶剤はジメチルアセトアミドを使用した。メジアン径及び９０％粒子径は、付属ソフト  Ｖｅｒ．１２０（ｆｏｒ  ＷＩＮＤＯＷＳ（登録商標））による計算結果を参照して使用した。
【００２５】
（抗菌性能評価）
試験は、財団法人日本化学繊維検査協会  生物試験センターにて次の方法で行った。
ＪＩＳ  Ｌ  １９０２  菌液吸収法により実施し、共試菌は黄色ブドウ球菌とした。試験前処理は、沸騰水で２０分間処理したものと、さらにＪＩＳ  Ｌ  ０２１７、１０３号法でＪＡＦＥＴ標準洗剤を使用して１０回洗濯を行ったものを２種類測定し、両方の試験で静菌活性値が２．２以上の場合を抗菌性評価合格とし、２．２より小さい場合は不合格とした。
【００２６】
［実施例１、比較例１，２］
銀を担持した結晶性微粒子として（シナネンゼオミック（株）製、製品名：ゼオミックＡＷ１０Ｄ、ＡＷ８０Ｄ、ＳＷ８０Ｎ）３種類の抗菌剤を使用してそれぞれマスターバッチ（以下ＭＢ）を作成した。
ＭＢとＰＡＮ−Ａとジメチルアセトアミドを、表１に示した実施例１及び比較例１，２の濃度になるように調整して攪拌した後、全体を８０℃まで加熱し、ＰＡＮ−Ａを完全に溶解した。
前記ポリマー溶液を脱気した後、金巾フィルター（東洋紡績（株）製、製品名：Ｓ−６１８）を３５ｍｍφに加工したフィルターを通過させ、口径６０μｍ、ホール数４００の紡糸ノズルから、吐出量９．１７ｃｃ／ｍｉｎで凝固液中に吐出した。凝固液の組成は、ジメチルアセトアミド５６質量％、水４４質量％とし、温度は４１℃とした。凝固液中に吐出されたポリマー糸条は、引取り速度６ｍ／ｍｉｎで引取り、温水中で脱溶媒を進めながら、５．０倍に延伸した後、油剤を付与し１５０℃の熱ローラーにより乾燥を行い、７３０ｄｔｅｘの紡糸トウを得た。乾燥を終えたトウは、バッチ処理で１９８ｋＰａの加圧スチームで緩和処理し、単糸繊度２．２ｄｔｅｘ、トウ繊度８８０ｄｔｅｘの抗菌性アクリル繊維を得た。ノズル圧力上昇は、ノズル取付後、1時間から、６時間後までの５時間の間の圧力差を示した。
アクリル繊維は捲縮を付け、３８ｍｍにカットした後、綿８０質量％、抗菌性アクリル繊維２０質量％の割合で紡績して筒編地を作成し、沸騰水にて２０分間処理を行い、さらに晒し加工を想定して、ｐＨ１１に調整した０．５質量％過酸化水素水中で、８０℃１５分間処理をした後、抗菌性能評価を行った。それらの結果を合わせて表１に示した。
【００２７】
【表１】
2010018895.tif 000002
【００２８】
実施例１で使用したＡＷ８０Ｄは、メジアン径が２．１２７μｍであり、９０％粒子径が３．９０２μｍであった。ランニング中にノズル圧力の上昇も見られず、凝固浴での糸切れも観察されず良好な製糸結果であった。さらに、抗菌性評価においても、合格であった。比較例１で使用したＡＷ１０Ｄは、メジアン径が２．３８５μｍで、９０％粒子径が５．５６６μｍであった。ノズル圧力は、５時間のランニングで７８０ｋＰａから８２０ｋＰａまで、４０ｋＰａ上昇しており、短時間で圧力が上がることが確認された。凝固浴での糸切れは観察されず、抗菌性評価においても合格判定が得られた。比較例２ではＳＷ８０Ｎを使用した。メジアン径０．８２１μｍ、９０％粒子径１．１８８μｍであり、ノズル圧力上昇は確認されなったが、抗菌性能評価では、不合格であった。
【００２９】
［実施例２、比較例３，４］
銀を担持した結晶性微粒子として（シナネンゼオミック（株）製、製品名：ゼオミックＡＷ８０Ｄ）を使用してＭＢを作成した。ＭＢとＰＡＮ−Ａとジメチルアセトアミドを、表２実施例２及び比較例３，４の濃度になるように調整して攪拌した後、全体を８０℃まで加熱し、ＰＡＮ−Ａを完全に溶解した。
該ポリマー溶液を脱気した後、金巾フィルター（東洋紡績（株）製、製品名：Ｓ−６１８）を３５ｍｍφに加工したフィルターを通過させ、口径がそれぞれ６０μｍ、５０μｍ、７０μｍホール数４００の紡糸ノズルから、吐出量７．３９ｃｃ／ｍｉｎで凝固液中に吐出した。凝固液の組成は、ジメチルアセトアミド５６質量％、水４４質量％とし、温度は４１℃とした。凝固液中に吐出されたポリマー糸条は、引取り速度６ｍ／ｍｉｎで引取り、温水中で脱溶媒を進めながら、５．０倍又は４．５倍に延伸した後、油剤を付与し１５０℃の熱ローラーにより乾燥を行い、５６６ｄｔｅｘの紡糸トウを得た。乾燥を終えたトウは、バッチ処理で１９８ｋＰａの加圧スチームで緩和処理し、単糸繊度１．７ｄｔｅｘ、トウ繊度６８０ｄｔｅｘの抗菌性アクリル繊維を得た。
製糸安定性は、吐出開始１時間後から５時間の紡糸において、凝固浴中での単繊維切れの発生状況により判断した。
アクリル繊維により筒編地を作成し、沸騰水にて２０分間処理をした後、抗菌性能評価を行った。これらの結果を合わせて表２に示す。
【００３０】
【表２】
2010018895.tif 000003
【００３１】
実施例２では、ＪＳＲは０．９２であり、製糸安定性が良好であった。これに対して比較例３では、ＪＳＲが０．６４であり、凝固浴中で単繊維切れが発生し、製糸安定性が不良となった。紡糸終了後ノズルをジメチルアセトアミドで洗浄し、光学顕微鏡で観察した結果、抗菌剤粒子により閉塞したノズル口が観察された。比較例４では、ＪＳＲが１．２５となり、凝固浴中で頻繁に単繊維切れが発生し、製糸不良となった。
【００３２】
「実施例３、比較例５」
銀を担持した結晶性微粒子として（シナネンゼオミック（株）製、製品名：ゼオミックＡＷ８０Ｄ）を使用してＭＢを作成した。ＭＢとＰＡＮ−Ａとジメチルアセトアミドを、表３実施例３及び比較例５の濃度になるように調整して攪拌した後、全体を８０℃まで加熱し、ＰＡＮ−Ａを完全に溶解した。
前記ポリマー溶液を脱気した後、金巾フィルター（東洋紡績（株）製、製品名：Ｓ−６１８）を３５ｍｍφに加工したフィルターを通過させ、口径が６０μｍ、ホール数４００の紡糸ノズルから、表３記載の吐出量でそれぞれ凝固液中に吐出した。凝固液の組成は、ジメチルアセトアミド５６質量％、水４４質量％とし、温度は４１℃とした。凝固液中に吐出されたポリマー糸条は、引取り速度６ｍ／ｍｉｎで引取り、温水中で脱溶媒を進めながら、５．０倍又は６．０倍に延伸した後、油剤を付与し１５０℃の熱ローラーにより乾燥を行い、４３３ｄｔｅｘの紡糸トウを得た。乾燥を終えたトウは、バッチ処理で１９８ｋＰａの加圧スチームで緩和処理し、単糸繊度１．３ｄｔｅｘ、トウ繊度５２０ｄｔｅｘの抗菌性アクリル繊維を得た。
製糸安定性は、吐出開始１時間後から５時間の紡糸において、凝固浴中での単繊維切れの発生状況により判断した。
アクリル繊維により筒編地を作成し、沸騰水にて２０分間処理をした後、抗菌性能評価を行った。これらの結果を合わせて表３に示す。
【００３３】
【表３】
2010018895.tif 000004
【００３４】
実施例３では、ＪＳＲは０．９２であり、製糸安定性が良好であった。これに対して比較例５では、ＪＳＲが１．２５となり、凝固浴中で単繊維切れが発生し、製糸安定性が不良となった。